(57)【要約】  ＳＩＳブロック共重合体を粘着成分として使用する貼付剤であって、取扱い性を向上でき且つ使用者に与える刺激を軽減できる貼付剤を提供すること。  貼付剤は、可撓性の支持体と、この支持体上に積層された粘着剤層とを備え、この粘着剤層は、スチレン−イソプレン−スチレンブロック共重合体を含有する。３２℃における動的粘弾性測定によって得られる粘着剤のｔａｎδ値は、周波数０．０４Ｈｚ以上０．２５Ｈｚ以下の少なくとも１点について以下の数式１を満たす。  ０．２５ｘ＋０．０５≦ｙ≦０．２５ｘ＋０．１０・・・数式１（式中、ｘは周波数（Ｈｚ）、ｙはｔａｎδである。）
2008066115.tif 000002
【特許請求の範囲】
【請求項１】
可撓性の支持体と、この支持体上に積層された粘着剤層と、を備える貼付剤であって、
前記粘着剤層は、スチレン−イソプレン−スチレンブロック共重合体を含有し、
３２℃における動的粘弾性測定によって得られるｔａｎδ値が、周波数０．０４Ｈｚ以上０．２５Ｈｚ以下の少なくとも１点について以下の数式１を満たす貼付剤。
０．２５ｘ＋０．０５≦ｙ≦０．２５ｘ＋０．１０・・・数式１
（式中、ｘは周波数（Ｈｚ）、ｙはｔａｎδである。）
【請求項２】
３２℃における動的粘弾性測定によって得られるｔａｎδ値が、周波数０．０４Ｈｚ以上０．２５Ｈｚ以下の任意の点について前記数式１を満たす請求項１記載の貼付剤。
【請求項３】
可撓性の支持体と、この支持体上に積層された粘着剤層と、を備える貼付剤であって、
前記粘着剤層は、スチレン−イソプレン−スチレンブロック共重合体を含有し、
３２℃における動的粘弾性測定によって得られるｔａｎδ値が、周波数０．０４Ｈｚ以上０．１０Ｈｚ以下の少なくとも１点について以下の数式２を満たす貼付剤。
０．２５ｘ＋０．０５≦ｙ≦０．６５ｘ＋０．０９・・・数式２
（式中、ｘは周波数（Ｈｚ）、ｙはｔａｎδである。）
【請求項４】
３２℃における動的粘弾性測定によって得られるｔａｎδ値が、周波数０．０４Ｈｚ以上０．１０Ｈｚ以下の任意の点について前記数式２を満たす請求項３記載の貼付剤。
【請求項５】
前記粘着剤層は、粘着付与剤及び可塑剤を更に含有する請求項１から４いずれか記載の貼付剤。
【請求項６】
前記粘着剤層の全体に対して、前記スチレン−イソプレン−スチレンブロック共重合体の含有量は、１０質量％以上４０質量％以下であり、前記粘着付与剤の含有量は、１０質量％以上３５質量％以下であり、前記可塑剤の含有量は、２０質量％以上６０質量％以下である請求項５記載の貼付剤。
【請求項７】
前記スチレン−イソプレン−スチレンブロック共重合体は、スチレン及びイソプレンの質量比（スチレン／イソプレン）が２０／８０以上２５／７５以下である請求項１から６いずれか記載の貼付剤。
【請求項８】
可撓性の支持体と、この支持体上に積層された粘着剤層と、を備える貼付剤について、
前記貼付剤が適用される対象の温度における、前記粘着剤層の動的粘弾性測定によって得られるｔａｎδ値に基づいて評価を行う方法。
【発明の詳細な説明】
【技術分野】
【０００１】
本発明は、貼付剤に関し、より詳しくは、スチレン−イソプレン−スチレンブロック共重合体を含有する粘着剤層を備える貼付剤に関する。また、本発明は、貼付剤の特性を評価する方法にも関する。
【背景技術】
【０００２】
従来、皮膚貼付用の貼付剤（例えば、プラスター剤）が広く使用されている。これら貼付剤は、皮膚に貼付されることで、薬物を経皮的に吸収させるものであることから、皮膚への粘着性（貼着性）が重要となる。【０００３】
そこで、貼付剤の粘着性について、種々の検討が行われているが、溶剤を使用せずに熱溶融で製造できる点で、スチレン−イソプレン−スチレンブロック共重合体（以下、ＳＩＳブロック共重合体とも称する）を粘着成分として使用する試みがなされている。【０００４】
例えば、インドメタシン、ＳＩＳブロック共重合体、流動パラフィン、及びポリエチレングリコールを粘着剤層中に含有する貼付剤（特許文献１参照）や、ＳＩＳブロック共重合体、クロタミトン、及び消炎鎮痛薬を含有する貼付剤（特許文献２参照）等が開示されている。【０００５】
これらの貼付剤によれば、粘着剤層中にＳＩＳブロック共重合体を配合したので、溶剤を使用せずに熱溶融で製造できるから、容易且つ安価に製造でき、更に、環境負荷を軽減できる。
【特許文献１】特開２００１−３０２５０２号公報
【特許文献２】特開平４−３２１６２４号公報
【発明の開示】
【発明が解決しようとする課題】
【０００６】
しかしながら、前述した従来の貼付剤には、以下のような問題があった。
第１に、前述の貼付剤は、自着（ここで、「自着」とは、貼付剤の粘着剤層面同士の粘着力、貼付性などを意味する。粘着剤層面以外の対象物に接着しないという概念を含むものではない）力が強すぎるため、剥離フィルムを剥離する際、貼付剤を皮膚に貼付する際、再貼付する際等に、粘着剤層面同士が貼り付きやすく、しかも、貼り付いた面を引き剥がすのが困難である。【０００７】
第２に、前述した貼付剤は、皮膚に対する粘着力も強すぎるため、皮膚から剥離される際、使用者に多大な痛みを与える。【０００８】
そこで、本発明は、ＳＩＳブロック共重合体を粘着成分として使用する貼付剤であって、取扱い性を向上でき且つ使用者に与える刺激を軽減できる貼付剤を提供することを目的とする。
【課題を解決するための手段】
【０００９】
本発明者らは、３２℃における動的粘弾性測定で決定される粘着剤のｔａｎδを所定範囲とすることにより、取扱い性を向上でき且つ使用者に与える刺激を軽減できることを見出し、本発明を完成するに至った。本発明は、具体的には、以下のようなものを提供する。【００１０】
（１）  可撓性の支持体と、この支持体上に積層された粘着剤層と、を備える貼付剤であって、
前記粘着剤層は、スチレン−イソプレン−スチレンブロック共重合体を含有し、
３２℃における動的粘弾性測定によって得られるｔａｎδ値が、周波数０．０４Ｈｚ以上０．２５Ｈｚ以下の少なくとも１点について以下の数式１を満たす貼付剤。
０．２５ｘ＋０．０５≦ｙ≦０．２５ｘ＋０．１０・・・数式１
（式中、ｘは周波数（Ｈｚ）、ｙはｔａｎδである。）【００１１】
（２）  ３２℃における動的粘弾性測定によって得られるｔａｎδ値が、周波数０．０４Ｈｚ以上０．２５Ｈｚ以下の任意の点について前記数式１を満たす（１）記載の貼付剤。【００１２】
（３）  可撓性の支持体と、この支持体上に積層された粘着剤層と、を備える貼付剤であって、
前記粘着剤層は、スチレン−イソプレン−スチレンブロック共重合体を含有し、
３２℃における動的粘弾性測定によって得られるｔａｎδ値が、周波数０．０４Ｈｚ以上０．１０Ｈｚ以下の少なくとも１点について以下の数式２を満たす貼付剤。
０．２５ｘ＋０．０５≦ｙ≦０．６５ｘ＋０．０９・・・数式２
（式中、ｘは周波数（Ｈｚ）、ｙはｔａｎδである。）【００１３】
（４）  ３２℃における動的粘弾性測定によって得られるｔａｎδ値が、周波数０．０４Ｈｚ以上０．１０Ｈｚ以下の任意の点について前記数式２を満たす（３）記載の貼付剤。【００１４】
（５）  前記粘着剤層は、粘着付与剤及び可塑剤を更に含有する（１）から（４）いずれか記載の貼付剤。【００１５】
（６）  前記粘着剤層の全体に対して、前記スチレン−イソプレン−スチレンブロック共重合体の含有量は、１０質量％以上４０質量％以下であり、前記粘着付与剤の含有量は、１０質量％以上３５質量％以下であり、前記可塑剤の含有量は、２０質量％以上６０質量％以下である（５）記載の貼付剤。【００１６】
（７）  前記スチレン−イソプレン−スチレンブロック共重合体は、スチレン及びイソプレンの質量比（スチレン／イソプレン）が２０／８０以上２５／７５以下である（１）から（６）いずれか記載の貼付剤。【００１７】
（８）  可撓性の支持体と、この支持体上に積層された粘着剤層と、を備える貼付剤について、
前記貼付剤が適用される対象の温度における、前記粘着剤層の動的粘弾性測定によって得られるｔａｎδ値に基づいて評価を行う方法。
【発明の効果】
【００１８】
本発明によれば、３２℃、周波数０．０４Ｈｚ以上０．２５Ｈｚ以下におけるに動的粘弾性測定によって得られるｔａｎδ値を所定範囲としたので、ＳＩＳブロック共重合体を粘着成分として使用する貼付剤における取扱い性を向上でき且つ使用者に与える刺激を軽減できる。【００１９】
また、本発明によれば、３２℃、周波数０．０４Ｈｚ以上０．１０Ｈｚ以下におけるに動的粘弾性測定によって得られるｔａｎδ値を所定範囲としたので、ＳＩＳブロック共重合体を粘着成分として使用する貼付剤における取扱い性を向上でき且つ使用者に与える刺激を軽減できる。
【図面の簡単な説明】
【００２０】
【図１】本発明の実施例に係る貼付剤における周波数とｔａｎδとの関係を示すグラフである。
【図２】本発明の実施例に係る貼付剤における特定範囲の周波数とｔａｎδとの関係を示すグラフである。
【図３】本発明の実施例に係る貼付剤が、自着時において、剥離されるのに要する平均荷重を示すグラフである。
【発明を実施するための形態】
【００２１】
以下、本発明の実施形態の一例について説明するが、本発明は以下の実施形態に限定されない。
【００２２】
本発明の貼付剤は、可撓性の支持体と、この支持体上に積層された粘着剤層と、を備える。ここで、本発明の貼付剤は、主に皮膚貼付用であり、プラスター剤、パップ剤、テープ剤、絆創膏、シート剤、創傷被覆剤、化粧用パック剤等が含まれるが、工業用テープは含まれない。
【００２３】
＜粘着剤層＞
貼付剤を構成する粘着剤層は、ＳＩＳブロック共重合体を必須成分として含有し、粘着付与剤及び可塑剤を更に含有することが好ましい。本明細書では、粘着剤層に含有される全成分を粘着剤と呼ぶ。
【００２４】
［ＳＩＳブロック共重合体］
ＳＩＳブロック共重合体は、ゴム系粘着剤の一種であり、Ａ−Ｂ−Ａ型重合体に属するもので、末端ブロックのＡがポリスチレン、ゴム中間ブロックのＢがポリイソプレンからなる分子構造モデルを有するスチレン系熱可塑性のエラストマーである。
【００２５】
本発明に用いられるＳＩＳブロック共重合体としては、特に限定されないが、通常、溶液粘度（ＭＰａ・ｓ〔ｃｐｓ〕、２５℃）は約１００〜３０００程度のものでよく、スチレンとイソプレンの質量比は１０／９０〜３０／７０であってよいが、好ましくは、スチレンとイソプレンの質量比（スチレン／イソプレン）が２０／８０〜２５／７５である。このように、スチレン質量比が大きいＳＩＳブロック共重合体を用いることにより、粘着剤の作成が容易となる。
【００２６】
具体的には、以下の市販のＳＩＳ系樹脂が使用できる。例えば、スチレン／ゴム比（質量％）が１５／８５で、溶液粘度（ＭＰａ・ｓ〔ｃｐｓ〕、２５℃）が１，５００のもの（商品名：クレイトンＤ−１１０７）、スチレン／ゴム比（質量％）が１５／８５で、溶液粘度（ＭＰａ・ｓ〔ｃｐｓ〕、２５℃）が９００のもの（商品名：クレイトンＤ−１１１２）、スチレン／ゴム比（質量％）が１７／８３で、溶液粘度（ＭＰａ・ｓ〔ｃｐｓ〕、２５℃）が５００のもの（商品名：クレイトンＤ−１１１７Ｐ）、スチレン／ゴム比（質量％）が２２／７８のもの（商品名：クレイトンＤ−ＫＸ４０１）、スチレン／ゴム比（質量％）が１６／８４のもの（商品名：クレイトンＤ−ＫＸ４０６）、スチレン／ゴム比（質量％）が３０／７０で、溶液粘度（ＭＰａ・ｓ〔ｃｐｓ〕、２５℃）が３００のもの（商品名：クレイトンＤ−１１２５ｘ）、スチレン／ゴム比（質量％）が１０／９０で、溶液粘度（ＭＰａ・ｓ〔ｃｐｓ〕、２５℃）が２，５００のもの（商品名：クレイトンＤ−１３２０ｘ）が挙げられる（いずれもジェイエスアール  クレイトンエラストマー社製）。本発明に用いられるＳＩＳブロック共重合体としては、これらの１種又は２種以上が含有されるものでよいが、スチレン／ゴム比（質量％）が２２／７８のもの（商品名：クレイトンＤ−ＫＸ４０１）が好ましい。
【００２７】
ＳＩＳブロック共重合体の含有量としては、特に制限はないが、粘着剤全体に対して１０〜４０質量％であることが好ましい。ＳＩＳブロック共重合体の含有量は、小さすぎると、凝集力が不充分となる一方、大きすぎると、皮膚貼着性が不充分となるため、好ましくない。
【００２８】
［粘着付与剤］
本発明に用いられる粘着付与剤としては、特に限定されないが、例えば、脂環式飽和炭化水素樹脂（合成石油樹脂）やロジンエステル誘導体、テルペン系樹脂、フェノール系樹脂等が好ましい。
【００２９】
脂環式飽和炭化水素樹脂としては、特に限定されないが、例えば「アルコンＰ−１００（商品名）」（荒川化学工業社製）等が挙げられる。
ロジンエステル誘導体としては、特に限定されないが、例えば、「エステルガムＨ（商品名）」（荒川化学工業社製）、「ＫＥ−３１１（商品名）」（荒川化学工業社製）、「ＫＥ−１００（商品名）」（荒川化学工業社製）等が挙げられる。
テルペン系樹脂としては、特に限定されないが、例えば、「ＹＳレジン（商品名）」（ヤスハラケミカル社製）等が挙げられる。
本発明に用いられる粘着付与剤としては、例えばこれらの１種又は２種以上が含有されるものでよい。
【００３０】
粘着付与剤の含有量としては、特に制限はないが、粘着剤全体に対して１０〜３５質量％であることが好ましい。粘着付与剤の含有量が小さすぎると、粘着力が不充分となる一方、粘着付与剤の含有量が大きすぎると、粘着力が過剰に強くなり、皮膚から剥離されるときに使用者に大きな痛みを与える。
【００３１】
［可塑剤］
本発明に用いられる可塑剤としては、特に限定されないが、例えば、流動パラフィン、硬化油、硬化ヒマシ油、オクチルドデカノール等の高級アルコール、スクワラン、スクワレン、ひまし油、液状ゴム（ポリブテン）、ミリスチン酸イソプロピル等の脂肪酸エステル等が挙げられる。本発明に用いられる可塑剤は、例えばこれらの１種又は２種以上が含有されるものでよい。また、これらの中では、流動パラフィン、硬化油、硬化ヒマシ油が好ましい。
【００３２】
可塑剤の含有量は、粘着剤全体に対して２０〜６０質量％であることが好ましい。可塑剤の含有量が小さすぎると、粘着剤層が過剰に硬化するため、粘着力が不充分となる。一方で、可塑剤の配合量が大きすぎると、粘着剤層が過剰に軟化するために、べたつきを生じたり、皮膚から剥離されるときに大きな痛みを与えたり、糊残りを生じやすくなったりする。可塑剤の含有量は、より好ましくは２５〜５０質量％、更により好ましくは３０〜５０質量％である。
【００３３】
［任意成分］
貼付剤を構成する粘着剤層は、上記の成分の他、必要に応じて、薬物成分、賦形剤や抗酸化剤、薬物溶解剤、経皮吸収促進剤、香料、着色料等の任意成分を含有してよい。任意成分は、これらの１種又は２種以上であってよい。
【００３４】
（薬物成分）
薬物成分としては、例えば、全身麻酔剤、睡眠、鎮痛剤、消炎鎮痛剤、ステロイドホルモン剤、興奮・覚醒剤、精神神経用剤、局所麻酔剤、骨格筋弛緩剤、自立神経用剤、抗アレルギー剤、抗ヒスタミン剤、強心剤、不整脈用剤、利尿剤、血圧降下剤、血管収縮剤、血管拡張剤、カルシウム拮抗剤、抗殺菌剤、寄生性皮膚疾患用剤、皮膚軟化剤、抗生物質、解毒剤、鎮咳剤、鎮痒剤、催眠剤、精神活力剤、ぜんそく剤、ホルモン分泌促進剤、抗潰瘍剤、制癌剤、ビタミン剤、美肌成分等の美白効果があるもの等が挙げられる。
【００３５】
また、本発明の貼付剤の用途が局所作用型貼付剤である場合、この貼付剤に含まれる薬物として、例えば、インドメタシン、ケトプロフェン、フルルビプロフェン、ロキソプロフェン、ロキソプロフェンナトリウム、ピロキシカム、メロキシカム、ケトロラック、フェルビナク、ジクロフェナク、ジクロフェナクナトリウム等の消炎鎮痛剤が挙げられる。これらのうち、インドメタシン、ケトプロフェン、フェルビナク、ロキソプロフェン、ジクロフェナク、及びこれらの塩からなる群より選ばれる少なくとも１種であることが好ましい。薬物の含有量は、特に限定されないが、通常、粘着剤全体に対して０．１〜２０質量％程度であってよい。
【００３６】
（賦形剤）
賦形剤としては、特に限定されないが、例えば無水ケイ酸、軽質無水ケイ酸、含水ケイ酸等のケイ素化合物、エチルセルロース、メチルセルロース、ヒドロキシプロピルセルロース、ヒドロキシプロピルメチルセルロース等のセルロース誘導体、ポリビニルアルコール等の水溶性高分子、乾燥水酸化アルミニウムゲル、含水ケイ酸アルミニウム等のアルミニウム化合物、カオリン、酸化チタン等が挙げられる。
【００３７】
（抗酸化剤）
抗酸化剤としては、特に限定されないが、例えば、ジブチルヒドロキシトルエン、アスコルビン酸、トコフェロール、トコフェロールエステル誘導体、ブチルヒドロキシアニソール、２−メルカプトベンズイミダゾール等が挙げられる。
【００３８】
（薬物の溶解剤・経皮吸収促進剤）
薬物の溶解剤や経皮吸収促進剤としては、特に限定されないが、ポリエチレングリコール（平均分子量は２００〜３００００）、グリセリン、エチレングリコール、ジエチレングリコール等の多価アルコール類、オレイン酸、イソステアリン酸、クエン酸等の脂肪酸、ミリスチン酸イソプロピル、パルミチン酸イソプロピル、アジピン酸ジイソプロピル等の脂肪酸エステル、カプリル酸モノグリセリド、カプリル酸トリグリセリド、ソルビタン脂肪酸エステル等の脂肪酸多価アルコールエステル、メントール、メントール誘導体、ハッカ油、リモネン等のテルペン類、Ｎ−メチル−２−ピロリドン、クロタミトン、ポリビニルアルコール等が挙げられる。
【００３９】
＜支持体＞
本発明に用いられる支持体としては、特に限定されないが、ポリエチレン、ポリプロピレン等の伸縮性又は非伸縮性の織布、不織布、ポリエチレン、ポリプロピレン、エチレン酢酸ビニル共重合体、塩化ビニル等のフィルム、あるいはウレタン、ポリウレタン等の発泡性支持体が使用できる。支持体としては、これら１種を単独で使用してもよく、２種以上を積層して使用してもよい。
【００４０】
＜ライナー＞
本発明の貼付剤は、可撓性の支持体と、この支持体の片面上に粘着剤が塗布された粘着剤層と、を備える貼付剤であるが、通常、粘着剤層上に剥離可能なライナーが積層された形態で提供される。
【００４１】
本発明に通常用いられる剥離可能なライナーとしては、ポリエチレン、ポリプロピレン、エチレン酢酸ビニル共重合体、塩化ビニル等のフィルム、アルミニウム蒸着の金属性のフィルム等が挙げられ、ライナー表面にシリコン処理等の剥離処理が施されたものであってもよい。本発明に用いられる「剥離可能なライナー」としては、例えば、直線又は曲線状の切れ込みを備えるもの、２以上のライナーが一部重ね合わせられた形態のもの、折り返し部を備えるものが、容易に剥離できる点で好ましい。
【００４２】
＜製造方法＞
（粘着剤の作成）
本発明の貼付剤は、ＳＩＳブロック共重合体を含んだ原材料組成物を溶融開始時から溶融状態になるまで（室温〜２５０℃）、必要に応じて更に溶融状態において、剪断負荷の条件（５０ｒｐｍ〜１５００ｒｐｍの撹拌速度）でヘンシェルミキサ（登録商標）等により混合撹拌して粘着剤を製造する。この方法で製造すれば、本発明の物理的パラメータを有する粘着剤を製造できる。
【００４３】
混合撹拌は、特に限定されないが、原材料組成物を溶融開始時から溶融状態になるまで行ってよい。混合撹拌時における温度は、５０℃以上であることが好ましい。撹拌は、剪断負荷と並行して行うのが好ましく、この場合の撹拌速度は５０ｒｐｍ以上であることが好ましく、１００ｒｐｍ以上であることがより好ましい。
【００４４】
混合撹拌に用いられる装置としては、例えばヘンシェルミキサ（登録商標）、ニーダ、オープンロール、ミキシングロール、インターナールミキサ、バンバリーミキサ、プラストミル、二軸混練機、押出し混練機等が挙げられる。これらの中でも、高速撹拌をしやすい点で、ヘンシェルミキサ（登録商標）が好ましい。
【００４５】
（貼付剤（プラスター剤）の作成）
本発明の貼付剤における支持体上に塗布される粘着剤層の厚みは、９０μｍ〜２５０μｍであることが好ましい。粘着剤層の厚みは、大きすぎると、使用時に衣類等に貼付剤の端が引っかかって剥がれやすくなる一方、小さすぎると、貼付剤の支持性が失われて貼付の誤りを起こしやすくなる。
【００４６】
なお、本発明の貼付剤の製造方法は、上記の手順に限定されるものではなく、製造機器や製造スケール等にあわせて、温度条件、撹拌回転数、撹拌時間等を調節してよい。
【００４７】
この製造方法によれば、後述するように、３２℃における動的粘弾性測定によって得られるｔａｎδ値が、周波数０．０４Ｈｚ以上０．２５Ｈｚ以下の少なくとも１点について以下の数式１を満たす粘着剤を、容易に製造できる。
０．２５ｘ＋０．０５≦ｙ≦０．２５ｘ＋０．１０・・・数式１
（式中、ｘは周波数（Ｈｚ）、ｙはｔａｎδである。）
【００４８】
＜ｔａｎδの測定＞
ｔａｎδとは、下記式に従い、損失弾性率（Ｇ’’）及び貯蔵弾性率（動的剪断弾性率）（Ｇ’）により算出される物理的特性値である。
ｔａｎδ＝Ｇ’’／Ｇ’
【００４９】
ｔａｎδの測定は、例えば、測定装置としてレオメトリックダイナミックアナライザを用いて、次のような手順で行われる。
まず、貼付剤から粘着剤をかきとり、この粘着剤５０ｍｇ〜７５ｍｇを前記装置内の円筒状の治具に挟む。次いで、３２℃において、周波数を０．０１Ｈｚから８０Ｈｚまで公比１．２５９Ｈｚで増加させ歪を与えた時の応力を検出し、この検出値に基づいて、損失弾性率（Ｇ’’）と貯蔵弾性率（動的剪断弾性率）（Ｇ’）を算出し、ｔａｎδ値を得る。
【００５０】
本発明の貼付剤を構成する粘着剤は、３２℃における動的粘弾性測定によって得られるｔａｎδ値が、周波数０．０４Ｈｚ以上０．２５Ｈｚ以下の少なくとも１点について以下の数式１を満たす。
０．２５ｘ＋０．０５≦ｙ≦０．２５ｘ＋０．１０・・・数式１
（式中、ｘは周波数（Ｈｚ）、ｙはｔａｎδである。）
【００５１】
３２℃における動的粘弾性測定によって得られるｔａｎδ値は、取扱い性をより向上でき且つ使用者に与える刺激をより軽減できる点で、周波数０．０４Ｈｚ以上０．２５Ｈｚ以下の任意の点について数式１を満たすことが好ましい。なお、「周波数０．０４Ｈｚ以上０．２５Ｈｚ以下の任意の点」とは、周波数０．０４Ｈｚ以上０．２５Ｈｚ以下における全測定点を意味し、全測定点の数は特に限定されない。
【００５２】
本発明の貼付剤を構成する粘着剤は、３２℃における動的粘弾性測定によって得られるｔａｎδ値が、周波数０．０４Ｈｚ以上０．１０Ｈｚ以下の少なくとも１点について以下の数式２を満たす。
０．２５ｘ＋０．０５≦ｙ≦０．６５ｘ＋０．０９・・・数式２
（式中、ｘは周波数（Ｈｚ）、ｙはｔａｎδである。）
【００５３】
本発明の貼付剤を構成する粘着剤は、３２℃における動的粘弾性測定によって得られるｔａｎδ値が、周波数０．０４Ｈｚ以上０．１０Ｈｚ以下の少なくとも１点について以下の数式３又は４を満たすことがより好ましく、数式５を満たすことが更に好ましい。
０．２５ｘ＋０．０５≦ｙ≦０．２５ｘ＋０．１０・・・数式３
０．３５ｘ＋０．０４≦ｙ≦０．６５ｘ＋０．０９・・・数式４
０．３５ｘ＋０．０４≦ｙ≦０．２５ｘ＋０．１０・・・数式５
（式中、ｘは周波数（Ｈｚ）、ｙはｔａｎδである。）
【００５４】
３２℃における動的粘弾性測定によって得られるｔａｎδ値は、取扱い性をより向上でき且つ使用者に与える刺激をより軽減できる点で、周波数０．０４Ｈｚ以上０．１０Ｈｚ以下の任意の点について数式２〜５のいずれかを満たすことが好ましい。なお、「周波数０．０４Ｈｚ以上０．１０Ｈｚ以下の任意の点」とは、周波数０．０４Ｈｚ以上０．１０Ｈｚ以下における全測定点を意味し、全測定点の数は特に限定されない。
【００５５】
また、別の観点において、粘着剤は、３２℃、周波数０．１０Ｈｚにおける動的粘弾性測定によって得られるｔａｎδ値が、０．０６５以上０．１６５以下であり、好ましくは０．０７５以上０．１５５以下であり、より好ましくは０．０７９以上０．１５４以下である。
【００５６】
更に別の観点において、粘着剤は、３２℃、周波数０．０５Ｈｚにおける動的粘弾性測定によって得られるｔａｎδ値が、０．０５３以上０．１５０以下であり、好ましくは０．０６２５以上０．１４３以下であり、より好ましくは０．０６２５以上０．１１３以下である。
【００５７】
ところで、３２℃は、貼付剤が一般的に適用されるヒト表皮の平均温度である。このため、３２℃における動的粘弾性測定によって得られるｔａｎδ値が、使用時における貼付剤の特性を反映するものと推定される。従って、貼付剤が適用される対象の温度が変化した場合には、その温度における粘着剤層の動的粘弾性測定によって得られるｔａｎδ値に基づいて、貼付剤の評価を行うことができる。このように、「貼付剤が適用される対象の温度」とは、貼付剤の用途等に応じて、適宜設定されてよい。
【００５８】
なお、本発明の貼付剤を構成する粘着剤は、ガラス転移温度（Ｔｇ）が−４５℃以上−３５℃以下であることが好ましく、−４３℃以上−３５℃以下であることがより好ましい。
【実施例】
【００５９】
次に実施例を挙げて本発明を具体的に説明するが、本発明はこれらにより何ら制限されるものではない。【００６０】
＜実施例１＞
ヘンシェルミキサ（登録商標、三井鉱山社製）内に、可塑剤としての流動パラフィン（モレスコホワイトＰ−３５０Ｐ；松村石油研究所社製）４１６２．５ｇに、抗酸化剤としてのジブチルヒドロキシトルエン２２．５ｇと、粘着付与剤としての予め加温した「エステルガムＨ（商品名）」（荒川化学工業社製）２２５０ｇと、を添加し、回転数２００ｒｐｍ、温度１００℃の条件で混合した。【００６１】
この混合物に、スチレンとイソプレンの質量比（スチレン／イソプレン）が２２／７８であるＳＩＳブロック共重合体（Ｄ−ＫＸ４０１ＣＳ；ジェイエスアール  クレイトンエラストマー社製）２２５０ｇを添加し、回転数９００ｒｐｍ、温度１００℃の条件下で剪断をしつつ、１９０℃へ上昇させ、混合物を溶解した。【００６２】
次いで、この溶解物を回転数９００ｒｐｍで剪断をしつつ、２０分間撹拌した。この撹拌物に、薬物の溶解剤や経皮吸収促進剤として、ｌ−メントール１３５ｇ、Ｎ−メチル−２−ピロリドン１８０ｇを添加し、混合撹拌することで、粘着剤を作成した。【００６３】
続いて、作成した粘着剤を１００ｇ／ｍ２目付のメリヤス（ポリエステル製）上に１５０μｍの厚みになるよう展延し、この粘着剤上にシリコン処理したライナー（ＰＥＴ製）を積層することで、貼付剤（プラスター剤）を作成した。【００６４】
＜実施例２＞
流動パラフィンの添加量を３８７０ｇ、ｌ−メントールの添加量を２７０ｇ、ジブチルヒドロキシトルエンの添加量を９０ｇとし、更にジクロフェナクナトリウム９０ｇを添加したことを除き、実施例１と同様の手順で、粘着剤を作成し、貼付剤（プラスター剤）を作成した。【００６５】
＜実施例３＞
ジクロフェナクナトリウムの代わりにケトプロフェンを添加し、「エステルガムＨ（商品名）」の代わりに「ＫＥ−１００（商品名）」を添加したことを除き、実施例２と同様の手順で、粘着剤を作成し、貼付剤（プラスター剤）を作成した。【００６６】
＜実施例４＞
流動パラフィンの添加量を３８４７．５ｇ、ジブチルヒドロキシトルエンの添加量を１１２．５ｇとし、「ＫＥ−１００（商品名）」の代わりに「エステルガムＨ（商品名）」を使用した点を除き、実施例３と同様の手順で、粘着剤を作成し、貼付剤（プラスター剤）を作成した。【００６７】
＜実施例５＞
流動パラフィンの添加量を３８５６．５ｇ、Ｎ−メチル−２−ピロリドンの添加量を３６０ｇとし、「エステルガムＨ（商品名）」の代わりに「ＫＥ−１００（商品名）」を使用し、更にインドメタシン９０ｇ、クエン酸３６ｇを添加したことを除き、実施例１と同様の手順で、粘着剤を作成し、貼付剤（プラスター剤）を作成した。【００６８】
＜実施例６＞
流動パラフィンの添加量を３６５４ｇ、ジブチルヒドロキシトルエンの添加量を４５ｇとし、更に硬化油１８０ｇを添加し、インドメタシンの代わりにジクロフェナクナトリウムを添加したことを除き、実施例５と同様の手順で、粘着剤を作成し、貼付剤（プラスター剤）を作成した。【００６９】
＜実施例７＞
「Ｄ−ＫＸ４０１ＣＳ（商品名）」の添加量を３１５０ｇ、「エステルガムＨ（商品名）」の添加量を２７００ｇ、流動パラフィンの添加量を３１５０ｇとし、更に、Ｎ−メチル−２−ピロリドン、ｌ−メントール、及びジブチルヒドロキシトルエンを添加しなかったことを除き、実施例１と同様の手順で、粘着剤を作成し、貼付剤（プラスター剤）を作成した。【００７０】
＜実施例８＞
「Ｄ−ＫＸ４０１ＣＳ（商品名）」の添加量を１８００ｇ、流動パラフィンの添加量を３５１０ｇ、ｌ−メントールの添加量を９０ｇとし、更に、硬化油１８０ｇ及びフェルビナク９０ｇを添加し、ジブチルヒドロキシトルエンを添加せず、「エステルガムＨ（商品名）」の代わりに「ＫＥ−１００（商品名）」３５１０ｇを添加したことを除き、実施例１と同様の手順で、粘着剤を作成し、貼付剤（プラスター剤）を作成した。【００７１】
＜実施例９＞
「Ｄ−ＫＸ４０１ＣＳ（商品名）」の添加量を１３５０ｇ、「エステルガムＨ（商品名）」の添加量を２７００ｇ、流動パラフィンの添加量を３９６０ｇとし、更に、スチレンとイソプレンの質量比（スチレン／イソプレン）が１５／８５であるＳＩＳブロック共重合体（Ｄ−１１０７；ジェイエスアール  クレイトンエラストマー社製）９００ｇ及びケトプロフェン９０ｇを添加し、且つ、Ｎ−メチル−２−ピロリドン、ｌ−メントール、及びジブチルヒドロキシトルエンを添加しなかったことを除き、実施例１と同様の手順で、粘着剤を作成し、貼付剤（プラスター剤）を作成した。【００７２】
＜実施例１０＞
「Ｄ−ＫＸ４０１ＣＳ（商品名）」の添加量を２７００ｇ、流動パラフィンの添加量を３１２７．５ｇ、Ｎ−メチル−２−ピロリドンの添加量を４５０ｇ、ジブチルヒドロキシトルエンの添加量を２２．５ｇ、クエン酸の添加量を４５ｇとしたことを除き、実施例６と同様の手順で、粘着剤を作成し、貼付剤（プラスター剤）を作成した。【００７３】
（比較例１）
Ｎ−メチル−２−ピロリドンの添加量を２７０ｇとし、「Ｄ−ＫＸ４０１ＣＳ（商品名）」の代わりに「Ｄ−１１０７（商品名）」を添加し、ケトプロフェンを添加しなかったことを除き、実施例３と同様の手順で、粘着剤を作成し、貼付剤（プラスター剤）を作成した。【００７４】
（比較例２）
流動パラフィンの添加量を３７８０ｇ、Ｎ−メチル−２−ピロリドンの添加量を２７０ｇとし、「Ｄ−ＫＸ４０１ＣＳ（商品名）」の代わりに「Ｄ−１１０７（商品名）」を添加したことを除き、実施例２と同様の手順で、粘着剤を作成し、貼付剤（プラスター剤）を作成した。【００７５】
実施例１〜１０及び比較例１〜２の組成の概略は、表１に示される通りである。【００７６】
【表１】
2008066115.tif 000003
ＳＩＳ      ：ＳＩＳブロック共重合体
ＥＧＨ      ：エステルガムＨ（ロジンエステル誘導体）
ＫＥ        ：ＫＥ−１００（ロジンエステル誘導体）
ＢＨＴ      ：ジブチルヒドロキシトルエン
ＬＰ        ：流動パラフィン
ＮＭＰ      ：Ｎ−メチル−２−ピロリドン
Ｌ−ＭＥＮ  ：ｌ−メントール
ＫＰ        ：ケトプロフェン
ＤＦＮａ    ：ジクロフェナクナトリウム
ＩＤ        ：インドメタシン
ＦＢ        ：フェルビナク【００７７】
実施例１〜１０、比較例１〜２、及びＳＩＳ粘着剤を含有する市販貼付剤ａ〜ｇについて、その粘着剤の物理的特性値（ｔａｎδ）を測定することで、自着性（取扱い性）、皮膚刺激性、皮膚貼着性、及び水分存在下での皮膚貼着性（耐水性）を評価した。市販品は、それぞれ、市販品a「モーラステープ」（久光製薬社製）、市販品ｂ「ヤクバン」（トクホン社製）、市販品ｃ「フレックス」（久光製薬社製）、市販品ｄ「ファルケン」（祐徳薬品工業社製）、市販品e「ライラテープ」（テイコクメディックス社製）、市販品ｆ「ボルタレンテープ」（ノバルティスファーマ社製）、市販品ｇ「ケトタックス」（東光薬品工業社製）である。【００７８】
［試験例１］  ｔａｎδの測定
レオメトリックダイナミックアナライザ「Ｄｙｎａｍｉｃ  Ａｎａｌｙｚｅｒ  ＲＤＡＩＩＩ（商品名）」（Ｒｈｅｏｍｅｔｒｉｃ  Ｓｃｉｅｎｔｉｆｉｃ社製）を用いて、粘着剤の貯蔵弾性率（Ｇ’）等を測定した。【００７９】
具体的には、まず、各貼付剤の粘着剤層から粘着剤をかき取り、約６５ｍｇの粘着剤を円筒状の治具に挟んだ。この粘着剤を、３２℃において、周波数を０．０１Ｈｚから８０Ｈｚまで公比１．２５９Ｈｚで増加させ、１％の歪を与えたときの応力を、１２秒毎に測定プロットした。プレート板は直径２５ｍｍの並行平板を使用し、クリアランス（Ｇａｐ）を１．２ｍｍとし、ＰＣソフト（Ｏｒｃｈｅｓｔｒａｔｏｒ  Ｖｅｒ．６．５．６；Ｒｈｅｏｍｅｔｒｉｃ  Ｓｃｉｅｎｔｉｆｉｃ社製）を用いてＧ’及びＧ’’を算出した。ｔａｎδ（＝Ｇ’’／Ｇ’）を、同様にＰＣソフト（Ｏｒｃｈｅｓｔｒａｔｏｒ  Ｖｅｒ．６．５．６；Ｒｈｅｏｍｅｔｒｉｃ  Ｓｃｉｅｎｔｉｆｉｃ社製）を用いて計算した。
＜測定条件＞
・周波数      ：  ０．０１〜８０Ｈｚ（公比１．２５９Ｈｚで増加）
・温度        ：  ３２℃
・測定プロット：  １２秒毎に測定プロットした。
・プレート板  ：  並行平板、直径２５ｍｍ
・クリアランス（Ｇａｐ）：１．２ｍｍ
・ひずみ量    ：  １％【００８０】
実施例１〜１０、比較例１〜２で得られた粘着剤、及び市販品ａ〜ｇが有する粘着剤を用いて測定した。これらの３２℃におけるｔａｎδは、表２に示す通りであった。また、周波数とｔａｎδとの関係をグラフで表現したものを、図１及び図２に示す。なお、図１は、０．０１〜８０Ｈｚの全域に亘る周波数とｔａｎδとの関係を対数表示したグラフであり、図２は、周波数０〜０．３０Ｈｚの部分を部分的に拡大したグラフである。【００８１】
【表２】
2008066115.tif 000004
【００８２】
［試験例２］  取扱い性の評価
貼付剤のライナーを剥がした後、上記市販品ａ〜ｇ及び実施例１〜１０、比較例１〜２の貼付剤（１０ｃｍ×７ｃｍ）の粘着剤層面同士を貼り合せ二つ折りにした。これを元に引き離した時の剥がし易さを以下の基準に基づいて官能評価した。
「評価基準」
◎：抵抗なく剥がせる。
○：引き剥がすのにやや抵抗感がある。
△：引き剥がすのがやや難しい。
×：元に引き剥がすのが困難であり、粘着剤層が一部剥がれる。【００８３】
［試験例３］  皮膚刺激性（剥離時の痛み）の評価
上記市販品ａ〜ｇ及び実施例１〜１０、比較例１〜２の貼付剤（１０ｃｍ×７ｃｍ）をモニター５人の右上腕部に貼付した。各貼付剤を右上腕部から剥離した時に感じた痛みを、以下の基準に従って評価した。
「評価基準」
◎：全く痛みを感じない。
○：やや痛みを感じる。
△：痛みを感じる。
×：強い痛みを感じる。【００８４】
［試験例４］  皮膚貼着性の評価
上記市販品ａ〜ｇ及び実施例１〜１０、比較例１〜２の貼付剤（１０ｃｍ×７ｃｍ）をモニター５人の右上腕部に貼付した。８時間経過後における各貼付剤の皮膚貼付状態（剥離状況）を目視で観察した。皮膚に全面に貼り付いていたものを“剥離なし”とし、以下の基準で評価した。
「評価基準」
◎：剥離なし。
○：ごく軽度の剥離あり。
△：四隅等にやや広い剥離あり。
×：広い範囲に剥離あり、又は、貼付部位の大幅なずれあり。【００８５】
［試験例５］  水分存在下での皮膚貼着性（耐水性）の評価
上記市販品ａ〜ｇ及び実施例１〜１０、比較例１〜２の貼付剤（１０ｃｍ×７ｃｍ）をモニター５人の右上腕部に精製水を噴霧した後、試験例４と同じ手順で評価を行い、各貼付剤の皮膚貼着性を評価した。【００８６】
試験例２〜５による評価結果を表３に示す。【００８７】
【表３】
2008066115.tif 000005
【００８８】
表２及び図１〜２に示されるように、実施例１〜９で作成された粘着剤はいずれも、３２℃における動的粘弾性測定によって得られるｔａｎδ値が、周波数０．０４Ｈｚ以上０．２５Ｈｚ以下の任意の点について数式１を満たす。これに対して、市販品ａ〜ｇ及び比較例１〜２には、３２℃における動的粘弾性測定によって得られるｔａｎδ値が、周波数０．０４Ｈｚ以上０．２５Ｈｚ以下のいずれの１点についても数式１を満たすものはなかった。【００８９】
また、実施例１〜１０で作成された粘着剤はいずれも、３２℃における動的粘弾性測定によって得られるｔａｎδ値が、周波数０．０４Ｈｚ以上０．１０Ｈｚ以下の任意の点について数式２を満たす。これに対して、市販品ａ〜ｇ及び比較例１〜２には、３２℃における動的粘弾性測定によって得られるｔａｎδ値が、周波数０．０４Ｈｚ以上０．１０Ｈｚ以下のいずれの１点についても数式２を満たすものはなかった。【００９０】
一方、表３に示されるように、実施例１〜１０で作成された貼付剤はいずれも、取扱い性、皮膚貼着性及び耐水性を向上でき、且つ、皮膚に与える刺激を低減できることが分かった。これに対して、市販品ａ〜ｇ及び比較例１〜２で作成された貼付剤には、取扱い性、皮膚貼着性及び耐水性を向上でき、且つ、皮膚に与える刺激を低減できるものはなかった。【００９１】
［試験例６］  取扱い性の評価
実施例６及び市販品a、ｆの支持体側にガムテープを貼って各貼付剤を補強した後、２．５ｃｍ幅で切断することで、複数の断片を得た。次に、各試験片から剥離ライナーを剥離した後、互いの粘着剤層面同士を貼り合わせ、その上で２ｋｇのローラを１往復させることで圧着させた。続いて、ガムテープでつまみ部分を形成することで、試験片を作成した。この試験片を引っ張り試験機の上部及び下部つかみで挟み、３００ｍｍ／分の速度で試験片を剥離させ、完全に剥離するまでの荷重を測定した。測定を３回行い、測定された荷重の平均値を算出した。この結果を図３に示す。【００９２】
図３に示されるように、実施例６で作成された貼付剤は、市販品a、ｆに比べ、格段に小さい荷重で剥離した。即ち、実施例６で作成された貼付剤は、自着したときには容易に剥離でき、取扱い性を向上できることが分かった。【００９３】
以上より、ＳＩＳブロック共重合体を含有する粘着剤の３２℃における動的粘弾性測定によって得られるｔａｎδ値が、周波数０．０４Ｈｚ以上０．２５Ｈｚ以下において数式１を満たすものとすることで、優れた皮膚貼着性を有し、取扱い性及び耐水性を向上でき且つ使用者に与える刺激を軽減できることが分かった。【００９４】
また、ＳＩＳブロック共重合体を含有する粘着剤の３２℃における動的粘弾性測定によって得られるｔａｎδ値が、周波数０．０４Ｈｚ以上０．１０Ｈｚ以下において数式２を満たすものとすることで、優れた皮膚貼着性を有し、取扱い性及び耐水性を向上でき且つ使用者に与える刺激を軽減できることが分かった。【００９５】
以上の結果は、別の観点から評価すると、貼付剤の代表的な適用対象であるヒト表皮の平均的温度である３２℃における、粘着剤層の動的粘弾性測定によって得られるｔａｎδ値に基づけば、使用時における貼付剤の皮膚貼着性、取扱い性、耐水性、及び使用者に与える刺激を適切に評価できることを示唆するものである。
【図１】
2008066115.tif 000006
【図２】
2008066115.tif 000007
【図３】
2008066115.tif 000008
【国際調査報告】
2008066115.tif 000009
2008066115.tif 000010
2008066115.tif 000011
2008066115.tif 000012
2008066115.tif 000013
2008066115.tif 000014
2008066115.tif 000015
2008066115.tif 000016